REVENDICATIONS 1. Article d'écriture comportant de l'encre dans un réservoir fibreux ou non, un agent retardateur de sechage soluble ou dispersible dans l'encre et une pointe d'écriture apte à transférer l'encre depuis le réservoir jusqu'au support d'écriture, caractérisé en ce qu'un agent retardateur de séchage, est inclus dans pointe d'écriture (7,28) et est apte à être entraîné par l'encre (5) lors de son transfert dans ladite pointe. 2. Article d'écriture selon la revendication 1, caractérisé en ce que la quantité d'agent retardateur de séchage inclus dans la pointe d'écriture ( , 28) est déterminée en fonction de la capacité de l'encre (5) à entraîner ledit agent, de la quantité d'encre (5) dans le réservoir (4,23) et éventuellement de la quantité d'agent retardateur contenu dans l'encre (5) en sorte qu'il reste de l'agent retardateur de séchage dans la pointe d'écriture (7,28) lorsque le réservoir (4,23) est vide d'encre. 3. Article d'écriture selon l'une des revendications 1 ou 2, caractérisé en ce que l'agent retardateur de séchage, notamment compatible avec une encre à base d'eau, est choisi parmi le groupe constitué par : N- phénylurée, N-éthylurée, thiourée, éthylène thiourée, diéthylèneglycol, propylèneglycol, polypropylèneglycol, un mélange de propylèneglycol et de polyglycol, sorbitol et glycérine. 4. Article d'écriture selon l'une des revendications 1 ou 2, caractérisé en ce que l'agent retardateur de séchage notamment compatible avec une encre base de solvant alcoolique, est choisi parmi le groupe : cire de paraffine, cire de polyéthylène, éthylène glycol, cétyl stéarate, cétyl palmitate, stéaryl stéarate, myristate de Myristile et préférentiellement l'ester de sorbitan. 5. Article écriture selon l'une des revendications 1 ou 2, caractérisé en ce que l'agent retardateur de séchage notamment compatible à la fois avec une encre à base d'eau une encre à base de solvant alcoolique, est choisi parmi le groupe : cire d'abeille, cire de Carnauba. 6. Procédé fabrication d'une pointe d'écriture (7,28), spécialement conçue pour être mise en oeuvre dans l'article d'écriture (1,22) de la revendication 1 comportant étapes suivantes a)Imprégnation en continu d'un élément longiforme (13) de grande capillarité par un bain (14) contenant une quantité déterminée d'un agent retardateur de séchage en sorte d'obtenir une répartition homogène dudit agent dans la section transversale de l'élément longiforme dudit bain, b)Séchage de l'élément longiforme ainsi imprégné, c)Tronçonnage et usinage. 7. Procédé selon la revendication 6, caractérisé en ce que le bain d'imprégnation (14) est une solution concentrée de l'agent retardateur de séchage, tandis que l'encre de l'article d'écriture est une encre à base de solvant dans lequel l'agent retardateur de séchage est faiblement soluble. 8.Procédé selon l'une des revendications 6 ou caractérisé en ce qu'il comporte plusieurs opérations successives d'imprégnation et de séchage pour obtenir une quantité d'agent retardateur de séchage dans l'élément longiforme , avant tronçonnage et usinage qui soit supérieure à la quantité déterminée. 9.Article d'écriture selon l'une des revendications 1 à 5 caractérisé en ce que l'agent retardateur inclus dans la pointe d'écriture est localisé majoritairement dans la périphérie de la pointe. 10.Procédé de fabrication d'une pointe d'écriture spécialement conçue pour être mise en #uvre dans l'article d'écriture de la revendication comportant les étapes suivantes a) imprégnation d'une pointe d'écriture déjà usinée par bain contenant une quantité déterminée d'un agent retardateur de séchage, b) séchage de la pointe d'écriture ainsi imprégnée, sous agitation et par un chauffage à température inférieure ou égale à 60 C. 11.Procédé selon la revendication 10 caractérisé en ce que le bain d'imprégnation contient de 05 à 2% en poids d'agent retardateur de séchage. 12.Procédé selon la revendication 11 caractérisé en ce que le bain d'imprégnation contient de 0,1 à 0,5% d'ester de sorbitan. 13.Procédé selon l'une des revendications 10 à 12 caractérise en ce que , l'agent retardateur étant solide à la température ambiante , la température du bain d'imprégnation est suffisante pour obtenir une solution claire , sans filtration. 14.Procédé selon la revendication 3, caractérisé en ce que l'agent retardateur étant l'ester de sorbitan, la température du bain d'imprégnation est l'ordre ou supérieure à 35 C.